(57)【特許請求の範囲】
【請求項１】
硫黄加硫されたゴムおよび０．１〜１０ｐｈｒの式：
【化１】
0003665449.tif 000017
の置換ビスシトラコンアミド酸またはそれらの混合物を含む加硫ゴム組成物。
【請求項２】
ゴムが、天然ゴム、並びに共役ジエンホモポリマーおよびコポリマー並びに少なくとも１種の共役ジエンと芳香族ビニル化合物とのコポリマーから選択される合成エラストマーよりなる群から選択される、請求項１に記載のゴム組成物。
【請求項３】
前記組成物がタイヤ中に用いられる、請求項２に記載のゴム組成物。
【発明の詳細な説明】
【０００１】
【発明の属する技術分野】
本発明は、アリールビスシトラコンアミド酸を含有するゴム組成物に関する。
【０００２】
【従来の技術】
ＰＣＴ出願第ＥＰ／９１／０２０４８号（国際公開第ＷＯ  ９２／０７９０４号）には、ビスシトラコンイミドおよびビスイタコンイミドの使用についての記載がある。これらの材料は、ゴムコンパウンドのための戻り防止助剤として用いられる。都合の悪いことには、これらの材料の製造には、イミドを形成するために手間と経費のかかる脱水工程が必要である。
【０００３】
米国特許第５，３２８，９６３号は、０．１〜１０ｐｈｒの式：
【化２】
0003665449.tif 000002
のマレインアミド酸を含有する加硫ゴムコンパウンドに関する。しかしながら、このマレインアミド酸の使用では、当業者が求める望ましい戻り防止性が得られない。
【０００４】
【発明が解決しようとする課題】
本発明は、上記のような従来技術の欠点が解消されたゴムコンパウンドを提供する。
【０００５】
【課題を解決するための手段】
本発明は、式：
【化３】
0003665449.tif 000003
の酸またはそれらの混合物を含有するゴムコンパウンドに関する。
【０００６】
本発明で用いる酸は、本発明のゴムコンパウンドに様々なレベルで存在させうる。例えば、そのレベルはゴム１００重量部当たり約０．１〜１０．０重量部（”ｐｈｒ”としても知られている）の範囲でもよい。好ましくは、そのレベルは約０．５〜約５．０ｐｈｒである。
【０００７】
これらの酸は、ｍ−フェニレンジアミンまたはｍ−キシリレンジアミンと無水シトラコン酸とを縮合してＮ，Ｎ′−（ｍ−フェニレン）ビスシトラコンアミド酸またはＮ，Ｎ′−（ｍ−キシリレン）ビスシトラコンアミド酸を形成することによって製造しうる。２種のジアミンの混合物を用いて２種の酸の混合物を形成してもよい。
【０００８】
無水シトラコン酸はｍ−フェニレンジアミンまたはｍ−キシリレンジアミンと適当な条件下で反応させると、Ｎ，Ｎ′−（ｍ−フェニレン）ビスシトラコンアミド酸またはＮ，Ｎ′−（ｍ−キシリレン）ビスシトラコンアミド酸を形成する。無水物はジアミン化合物と様々なモル比で反応しうる。一般に、無水物対ジアミン化合物のモル比は約２．５：１〜約０．７５：１であり、好ましくは約２．１：１〜約１．９：１である。
【０００９】
有機溶媒を用いて無水物またはジアミン化合物を溶解してもよい。溶媒は無水物とジアミン化合物との反応に不活性であるのが好ましい。本発明の実施の際に用いるのが適した溶媒の例を以下に示す：飽和芳香族炭化水素、例えばヘキサン、オクタン、ドデカン、ナフサ、デカリン、テトラヒドロナフタレン、ケロシン、鉱油、シクロヘキサン、シクロヘプタン、アルキルシクロアルカン、ベンゼン、トルエン、キシレン、アルキルナフタレン等；アセトン；エーテル、例えばテトラヒドロフラン、テトラヒドロピラン、ジエチルエーテル、１，２−ジメトキシベンゼン、１，２−ジエトキシベンゼン、そしてエチレングリコール、プロピレングリコール、ブチレングリコール、ジエチレングリコール、ジプロピレングリコール、オキシエチレンオキシプロピレングリコール等のモノ−およびジアルキルエーテル：反応条件下で不活性なフッ素化炭化水素、例えばペルフルオロエタン、モノフルオロベンゼン等。別の種類の溶媒はスルホン、例えばジメチルスルホン、ジエチルスルホン、ジフェノールスルホン、スルホラン等である。反応条件下で互いに混和性であり、ジアミンまたは無水化合物に十分に溶解し、反応を妨げない限り、上記溶媒の混合物を用いてもよい。
【００１０】
アリールビスシトラコンアミド酸を形成するための無水物とジアミン化合物との反応は、広い温度範囲で行いうる。温度は中程度の温度ないし高温である。一般に、反応は約２０〜１００℃で行いうる。好ましい温度範囲は約３０〜８０℃であり、最も好ましい温度範囲は約５５〜６５℃である。
【００１１】
アリールビスシトラコンアミド酸を形成する反応は様々な圧力で行いうる。約０〜１００ｐｓｉｇの圧力範囲を用いてもよい。
【００１２】
アリールビスシトラコンアミド酸の製造工程は、バッチ、半連続または連続法で行いうる。反応は単一反応帯域または一連のもしくは平行した複数の反応帯域で行いうる。反応は細長い管状帯域または一連のそのような帯域で断続的または連続的に行いうる。装置の構成材料は反応の間に不活性であるようなものにすべきである。装置は反応温度および圧力に耐えうるものにすべきである。反応帯域に内部および／または外部熱交換機を取り付けると、温度変動を制御することができる。撹拌手段を利用して確実に均一な反応にするのが好ましい。振動、振盪、撹拌、回転、発振等による混合が、本発明のコンパウンドの製造に用いうると考えられる撹拌手段の種類の全ての例である。そのような撹拌手段を利用することができ、これらは当業者に周知の手段である。
【００１３】
アリールビスシトラコンアミド酸の使用は、”加硫エラストマーまたはゴム”のレオメーター戻り防止性を改善する。ここで用いられる”加硫エラストマーまたはゴム”は、天然およびあらゆるその様々な原料および再生形並びに各種合成ゴムの加硫された形を包含する。合成エラストマーには共役ジエンホモポリマーおよびコポリマー、並びに少なくとも１種の共役ジエンと芳香族ビニル化合物とのコポリマーが含まれる。合成ポリマーの代表例は、ブタジエン並びにその同族体および誘導体のホモ重合生成物、例えばメチル−ブタジエン、ジメチルブタジエンおよびペンタジエン、並びにコポリマー、例えばブタジエンまたはその同族体もしくは誘導体と他の不飽和有機化合物から形成されるものである。後者の中にはアセチレン、例えばビニルアセチレン；オレフィン、例えばイソプチレン、これはイソプレンと共重合してブチルゴムを形成する；ビニル化合物、例えばアクリル酸、アクリロニトリル（これはブタジエンと共重合してＮＢＲを形成する）、メタクリル酸およびスチレン（後者はブタジエンと重合してＳＢＲを形成する）、並びにビニルエステルおよび各種不飽和アルデヒド、ケトンおよびエーテル、例えばアクロレイン、メチルイソプロペニルケトンおよびビニルエチルエーテルがある。イソプレンのホモ重合およびイソプレンと各種不飽和有機化合物の中の他のジオレフィンとの共重合によって製造される各種合成ゴムも含まれる。１，４−シス−ポリブタジエンおよび１，４−シス−ポリイソプレンのような合成ゴム並びに類似の合成ゴムも含まれる。
【００１４】
合成ゴムの詳細な例はネオプレン（ポリクロロプレン）、ポリブタジエン（トランス−およびシス−１，４−ポリブタジエンを含む）、ポリイソプレン（シス−１，４−ポリイソプレンを含む）、ブチルゴム、１，３−ブタジエンまたはイソプレンと、スチレン、アクリロニトリルおよびメタクリル酸メチルのようなモノマーとのコポリマー、並びにエチレン／プロピレン／ジエンモノマー（ＥＰＤＭ）としても公知のエチレン／プロピレン三元共重合体、特に、エチレン／プロピレン／ジシクロペンタジエン三元共重合体およびスチレン／イソプレン／ブタジエンゴムである。本発明での使用に好ましい合成ゴムはポリブタジエン、ポリイソプチレン、ブタジエン−スチレンコポリマーおよびシス−１，４−ポリイソプレンである。
【００１５】
本発明のゴムコンパウンドの加硫は約１００〜２００℃の一般的な温度で通常行う。好ましくは、加硫は約１１０〜１８０℃で行う。プレスまたは型の中での加熱、過熱蒸気もしくは熱風でのまたは塩浴中での加熱のようなどのような通常の加硫工程を用いてもよい。
【００１６】
シトラコンアミド酸の他に、他のゴム用添加剤もゴムコンパウンドに混合しうる。加硫ゴムに一般に用いられる添加剤は、例えば、カーボンブラック、粘着付与剤樹脂、加工助剤、酸化防止剤、オゾン亀裂防止剤、ステアリン酸、活性剤、ワックス、フェノール−ホルムアルデヒド樹脂、油およびしゃく解剤である。当業者には明らかなように、ゴムコンパウンドの用途により、上記の特定の添加剤を一般的な量で通常用いる。カーボンブラックの一般的な添加はジエンゴムの約２０〜１００重量部（ｐｈｒ）、好ましくは３０〜８０ｐｈｒである。粘着付与剤樹脂の一般的な量は約１〜５ｐｈｒである。酸化防止剤の一般的な量は１〜１０ｐｈｒである。オゾン亀裂防止剤の一般的な量は１〜約１０ｐｈｒである。ステアリン酸の一般的な量は１〜約２ｐｈｒである。酸化亜鉛の一般的な量は２〜５ｐｈｒである。ワックスの一般的な量は１〜５ｐｈｒである。フェノール−ホルムアルデヒドの一般的な量は１〜８ｐｈｒである。油の一般的な量は５〜４０ｐｈｒである。しゃく解剤の一般的な量は０．１〜１ｐｈｒである。上記添加剤の存在および相対量は本発明の態様ではない。
【００１７】
ゴムコンパウンドの加硫は加硫剤の存在下で行う。適した加硫剤の例は元素硫黄（遊離硫黄）または硫黄供与加硫剤、例えば二硫化アミン、高分子量ポリスルフィドまたは硫黄オレフィン付加物である。加硫剤は元素硫黄であるのが好ましい。当業者には明らかなように、加硫剤は０．５〜８ｐｈｒ、好ましくは１．０〜２．２５ｐｈｒの量で用いられる。
【００１８】
促進剤は加硫に必要な時間および／または温度の制御に、そして加硫ゴムの性質の改善に一般に用いられる。ある場合には、単一促進剤系、すなわち第１促進剤を用いうる。一般に、第１促進剤は約０．５〜２．０ｐｈｒの量で用いられる。別の場合には、活性化のためにおよび加硫ゴムの性質を改善するために、一般に多量（０．５〜２．０ｐｈｒ）に用いられる第１促進剤および一般により少量（０．０１〜０．５０ｐｈｒ）で用いられる第２促進剤からなる２種以上の促進剤の組み合わせを用いうる。これらの促進剤の組み合わせは最終的な性質に相乗効果をもたらし、いずれかの促進剤を単独で用いることにより生じる効果よりもいくらかよい効果を生じることが知られている。さらに、通常の加工温度によっては影響を受けないが、普通の加硫温度で満足に硬化する遅延作用促進剤を用いてもよい。使用しうる適した種類の促進剤の例はアミン、二硫化物、グアニジン、チオフタルイミド、チオ尿素、チアゾール、チウラム、スルフェンアミド、ジチオカルバメートおよびキサンテートである。第１促進剤はスルフェンアミドであるのが好ましい。第２促進剤を用いるならば、第２促進剤はグアニジン、ジチオカルバメートまたはチウラム化合物であるのが好ましい。
【００１９】
Ｎ，Ｎ′−（ｍ−フェニレン）ビスシトラコンアミド酸またはＮ，Ｎ′−（ｍ−キシリレン）ビスシトラコンアミド酸を含有するゴムコンパウンドは、タイヤ、動力ベルト、コンベヤーベルト、印刷ロール、靴のゴムのヒールおよびソール、ゴム絞り機、自動車のフロアーマット、トラックの泥よけ、ボールミルのライナー等を含めた複合体製品の製造に、およびそのような形のそれらのものに用いうる。加硫ゴムはタイヤの側面、カーカスプライまたはオーバーレイコンパウンドに用いられるのが好ましい。
【００２０】
【実施例】
次の実施例は本発明を説明するためのものであり、本発明を限定するものではない。
【００２１】
実施例１
Ｎ，Ｎ′−（ｍ−フェニレン）ビスシトラコンアミド酸の製造
３リットルの三つ口丸底フラスコに５４ｇ（０．５ｍｏｌ）のｍ−フェニレンジアミンおよび５００ｍｌの試薬アセトンを装填し、窒素でフラッシュした。フラスコに還流冷却器、撹拌機および熱電対を取り付けた。温度を上げてアセトンを還流させながら、５００ｍｌの試薬アセトン中の１１２ｇ（１．０ｍｏｌ）の無水シトラコン酸を約１．５時間かけて滴加しつつ、溶液を撹拌した。反応混合物をさらに１時間還流し、室温に冷却し、吸引濾過すると、ＮＭＲ分析によって示されるようにＮ，Ｎ′−（ｍ−フェニレン）ビスシトラコンアミド酸１６６ｇが融点１５２−１５６℃の黄褐色を帯びたからし色の固体として得られた。
【００２２】
実施例２
Ｎ，Ｎ′−（ｍ−キシリレン）ビスシトラコンアミド酸の製造
２．５リットルのガラス樹脂反応がまに１３６．２ｇ（１．０ｍｏｌ）のｍ−キシリレンジアミンおよび２０００ｍｌの試薬アセトンを装填し、窒素でフラッシュした。反応がまに滴下漏斗、還流冷却器、撹拌機および熱電対を取り付けた。滴下漏斗に２４６ｇ（２．２ｍｏｌ）の無水シトラコン酸を装填し、これを、アセトンを撹拌、還流しながら、２．５時間かけてゆっくり加えた。反応混合物は撹拌しながら室温に冷却した。吸引濾過し、固体生成物をアセトンで洗浄する（空気乾燥）と、融点１４８〜１５０℃の黄褐色粉末２４６ｇが得られた。構造はＮＭＲ分析によって確認した。
【００２３】
実施例３
物理試験
以下の表に、この実施例で用いた基本ゴムコンパウンドを示す。ゴムコンパウンドは３段バンバリーミキサー中で製造した。断りがなければ、全ての部およびパーセンテージは重量による。各試料の硬化データ並びに他の物理データは表２，３、表４，５および表６，７，８に示す。
【００２４】
【表１】
0003665449.tif 000004
硬化特性は、モンサント発振ディスクレオメーターを使用し、これを温度１５０℃および周波数１１ヘルツで操作して測定した。発振ディスクレオメーターについての説明はＲｏｂｅｒｔ  Ｏ．  Ｏｈｍ編集のＶａｎｄｅｒｂｉｌｔ  Ｒｕｂｂｅｒ  Ｈａｎｄｂｏｏｋ（コネチカット州ノーウォーク、アール  ティー  バンデルビルト社、１９９０）、５５４−５５７頁に記載されている。この硬化メーターの使用および曲線から読む標準値についてはＡＳＴＭ  Ｄ−２０８４に詳しく記されている。発振ディスクレオメーターで得られる一般的な硬化曲線は、Ｖａｎｄｅｒｂｉｌｔ  Ｒｕｂｂｅｒ  Ｈａｎｄｂｏｏｋ、１９９０年版の５５５頁に示されている。
【００２５】
そのような発振ディスクレオメーターでは、配合ゴム試料に一定の振幅の発振剪断作用を加える。加硫温度でローターを発振するのに必要な試験素材中に埋め込まれた発振ディスクのトルクを測定する。ゴムまたは配合の変化は検出が非常に容易なので、この硬化試験を用いて得られる値は非常に重要である。
【００２６】
次の表２，３、表４，５および表６，７，８に、製造された２種のゴムコンパウンドの硬化曲線から判定された硬化特性を示す。これらの特性には、最大トルク（Ｍａｘ  Ｔｑ）、最小トルク（Ｍｉｎ  Ｔｑ）、デルタトルク（ＤＥＬ  Ｔｑ）、トルクが１ポイント増加するまでの分（Ｔ１）、トルクが２５％増加するまでの分（Ｔ２５  分）、トルクが９０％増加するまでの分（Ｔ９０  分）が含まれる。
【００２７】
レオメーターを使用して測定される硬化戻りは、最大値からのトルクの一定の減少に要する時間増分として定義することができ、ここでは例えばＳｍａｘ−１ｐｔ（トルクが最大値Ｍａｘ  Ｔｑから１．０単位またはポイント減少する時間）として表す。そのような硬化戻り測定についてはＧ  Ｍ  Ｂｒｉｓｔｏｗ（ＮＲ  Ｔｅｃｈｎｏｌｏｇｙ，  １７  （１）  ７，１９８６）によって定義されている。
【００２８】
ショアー硬度はＡＳＴＭ−１４１５に従って測定した。
【００２９】
表６，７，８には、１５０℃で２０分間、１５０℃で９０分間、１７０℃で６分間または１７０℃で２８分間硬化した試料の様々な性質を示す。
【００３０】
【表２】
0003665449.tif 000005
【表３】
0003665449.tif 000006
【表４】
0003665449.tif 000007
【表５】
0003665449.tif 000008
【表６】
0003665449.tif 000009
【表７】
0003665449.tif 000010
【表８】
0003665449.tif 000011
表２，３および表４，５は、表１のコンパウンドに加えた同一部（重量）レベルの各々Ｎ，Ｎ′−（ｍ−フェニレン）ビスシトラコンアミド酸（試料２）、Ｎ，Ｎ′−（ｍ−フェニレン）ビスマレインアミド酸（Ｃｔｒｌ  ３）およびビス１，４−（ｐ−アニリノ−α，α′−ジメチル）−ｐ−キシレン−ビスマレインアミド酸（Ｃｔｒｌ  ４）対ビス−酸を含まない（Ｃｔｒｌ  １）についての１５０℃および１７０℃での戻り抵抗性を比較したものである。表２，３（１５０℃硬化）および表４，５（１７０℃硬化）を調べると、意外にも、コンパウンドに加えたＮ，Ｎ′−（ｍ−フェニレン）ビスシトラコンアミド酸（試料２）は、ビス−酸を含まないＣｔｒｌ  １と比べて、すぐれた戻り抵抗性をもたらし、同様に、Ｎ，Ｎ′−（ｍ−フェニレン）ビスマレインアミド酸（Ｃｔｒｌ  ３）およびビス１，４−（ｐ−アニリノ−α，α′−ジメチル）−ｐ−キシレン−ビスマレインアミド酸（Ｃｔｒｌ  ４）のような他のビス−酸よりもすぐれている。１５０℃の硬化温度では、Ｃｔｒｌ  １の最大戻りは−９ｐｔ、Ｃｔｒｌ  ３の最大戻りは−２ｐｔ、そしてＣｔｒｌ  ４の最大戻りは−４ｐｔであり、一方、Ｎ，Ｎ′−（ｍ−フェニレン）ビスシトラコンアミド酸（試料２）の最大戻りはわずか−０．５ｐｔである。１７０℃での戻り性の比較（表４，５）からは、同様に、Ｎ，Ｎ′−（ｍ−フェニレン）ビスシトラコンアミド酸（試料２）の戻り抵抗性がすぐれていることが分かる。すなわち、Ｃｔｒｌ  １の最大戻りは−１４．５ｐｔ、Ｃｔｒｌ  ３およびＣｔｒｌ  ４の最大戻りは各々−５．５および−７ｐｔであり、本発明のＮ，Ｎ′−（ｍ−フェニレン）ビスシトラコンアミド酸（試料２）の最大戻りはわずか−２ｐｔである。
【００３１】
本発明においてビス−酸は、分子量差を補正するために表２，３および表４，５において等モルレベル（１３．５ｍｏｌ）で同様に比較した。等モル濃度で、本発明のＮ，Ｎ′−（ｍ−フェニレン）ビスシトラコンアミド酸（試料６）はやはり、Ｃｔｒｌ  ５（ビス−酸不在）、Ｎ，Ｎ′−（ｍ−フェニレン）マレインアミド酸（Ｃｔｒｌ  ７）およびビス１，４−（ｐ−アニリノ−α，α′−ジメチル）−ｐ−キシレン−ビスマレインアミド酸（Ｃｔｒｌ  ８）よりも戻り抵抗促進がすぐれている。
【００３２】
表２，３および表４，５の結果から、Ｎ，Ｎ′−（ｍ−フェニレン）ビスシトラコンアミド酸が最終加硫ゴムに改善された性質をもたらすことも明らかである。すなわち、Ｎ，Ｎ′−（ｍ−フェニレン）ビスシトラコンアミド酸を用いると、過硬化の際のおよび硬化温度上昇状態でのモジュラスの保持の改善、引っ張り強さの維持の改善、硬度の維持の改善、並びに弾性反撥性の維持の改善を示した。Ｎ，Ｎ′−（ｍ−フェニレン）ビスシトラコンアミド酸をコンパウンドの一部として用いたときのグッドリッチ  ブローアウト試験では、発熱の減少、および試料破損までの時間の延長、または破損が全くないことも観察された。
【００３３】
実施例４
物理試験
以下の表９に、この実施例で用いた基本ゴムコンパウンドを示す。ゴムコンパウンドは３段バンバリーミキサー中で製造した。断りがなければ、全ての部およびパーセンテージは重量による。各試料の硬化データ並びに他の物理データは表１０、表１１および表１２，１３に示す。
【００３４】
【表９】
0003665449.tif 000012
【表１０】
0003665449.tif 000013
【表１１】
0003665449.tif 000014
【表１２】
0003665449.tif 000015
【表１３】
0003665449.tif 000016
表１０、表１１および表１２，１３は、表９のコンパウンドに加えたＮ，Ｎ′−（ｍ−キシリレン）ビスシトラコンアミド酸（試料１０および１１）対ビス−酸を含まないもの（Ｃｔｒｌ  ９）についての１５０℃および１７０℃での戻り抵抗性を比較したものである。表１０（１５０℃硬化）および表１１（１７０℃硬化）を調べると、コンパウンドに加えたＮ，Ｎ′−（ｍ−キシリレン）ビスシトラコンアミド酸（試料１０および１１）は、ビス−酸を含まないＣｔｒｌ  ９と比べて、すぐれた戻り抵抗性をもたらすことがすぐに分かる。１５０℃の硬化温度では、Ｃｔｒｌ  ９の最大戻りは−１０ｐｔであり、一方、Ｎ，Ｎ′−（ｍ−キシリレン）ビスシトラコンアミド酸（試料１０および１１）の最大戻りは各々わずか−３ｐｔおよび−１．５ｐｔである。１７０℃での戻り性の比較（表１１）からは、同様に、本発明のＮ，Ｎ′−（ｍ−キシリレン）ビスシトラコンアミド酸（試料１０および１１）の戻り抵抗性がすぐれていることが分かる。すなわち、Ｃｔｒｌ  ９の最大戻りは−１６ｐｔであり、本発明のＮ，Ｎ′−（ｍ−キシリレン）ビスシトラコンアミド酸（試料１０および１１）の最大戻りは各々わずか−６．５ｐｔおよび−４．５ｐｔである。
【００３５】
表１２，１３の結果から、Ｎ，Ｎ′−（ｍ−キシリレン）ビスシトラコンアミド酸が最終加硫ゴムに改善された性質をもたらすことも明らかである。すなわち、本発明のＮ，Ｎ′−（ｍ−キシリレン）ビスシトラコンアミド酸は、過硬化の際のおよび硬化温度の上昇状態でのモジュラスの保持の改善、引っ張り強さの維持の改善、硬度の維持の改善、並びに弾性反撥性の維持の改善を示した。本発明のＮ，Ｎ′−（ｍ−キシリレン）ビスシトラコンアミド酸をコンパウンドの一部として用いたときのグッドリッチ  ブローアウト試験では、発熱の減少、および試料破損までの時間の延長、または破損が全くないことも観察された。